Brevet FR2710334A1 — publié le 19950331

La présente invention est relative à un produit composite. Elle concerne en premier lieu un produit constitué dudit composite permettant de réaliser une barrière aux radiations visibles, ou invisibles telles qu'infrarouges, par réflexion desdites radiations seules ou combinées entre-elles. Elle permet aussi de réaliser une barrière au feu tout en présentant de bonne caractéristiques mécaniques telles que la résistance à la flexion et la résistance à la traction. Il est connu de réaliser des produits composites comprenant une feuille d'aluminium assemblée à un autre matériau tel que de la laine de verre. Les produits réalisés selon cette technique peuvent présenter des faiblesses mécaniques et des difficultés de réalisation dues à la discontinuité du matériau qui demande des étapes supplémentaires dans le procédé de fabrication. Le produit selon l'invention permet de remédier à cet inconvénient. Il est en effet constitué de la combinaison d'au moins un matériau à liant hydraulique avec des fibres élaborées en alliages métalliques amorphes à base de fer, de phosphore, de carbone et de chrome, du type suivant lequel on refroidit très rapidement un alliage métallique en phase liquide de manière à obtenir une structure vitreuse, la phase liquide étant préparée à partir de fonte, de phosphore et de chrome, en particulier les fibres sont en alliage amorphe ayant la composition suivante en pourcentage atomique : Cr : 1,5 à 8 ; C : 8 à 16 P : 4 à 12 ; Si : jusqu'à 3,5 ; le reste étant du fer et le rapport P/C étant inférieur à 1. Suivant d'autres caractéristiques, - le pourcentage de renfort en fibres métalliques en forme de ruban va de 0,1 à 6 % en poids total - le matériau à liant hydraulique est un micromortier de ciment ; un micromortier de ciment est un mortier comprenant du sable dont le diamètre des grains est inférieur à 2 mm - le matériau à liant hydraulique est à base de sulfate de calcium, tel que du plâtre. L'invention a également pour objet un procédé de fabrication d'un produit comportant des étapes dans lesquelles on mélange un matériau à liant hydraulique et des fibres métalliques en forme de ruban discontinu, élaborées en alliages métalliques amorphes à base de fer, phosphore, de carbone et de chrome, du type suivant lequel on refroidit très rapidement un alliage métallique en phase liquide de manière à obtenir une structure vitreuse, la phase liquide étant préparée à partir de fonte, de phosphore et de chrome, puis on projette ou on coule et vibre le mélange, ensuite on mûri le produit en ambiance humide. L'invention a encore pour objet l'utilisation du produit comme constituant d'un revêtement ou d'un panneau apte à établir une barrière aux radiations visibles et/ou invisibles telles qu'infrarouges et l'utilisation du produit comme constituant d'un panneau ou un revêtement coupe-feu. On fournira maintenant un exemple de mise en oeuvre de 1 invention appliqué au procédé de fabrication d'une cloison coupe-feu. Dans cet exemple le produit composite est constitué de fibres en alliage amorphe ayant la composition suivante en pourcentage atomique : Cr : 1,5 à 8 ; C : 8 à 16 P : 4 à 12 ; Si : jusqu'à 3,5 ; le reste étant du fer et le rapport P/C étant inférieur à 1 et d'un matériau à liant hydraulique à base de sulfates de calcium. Les fibres sont sous la forme de ruban, c'est-à-dire allongées et plates. Dans une première étape on mélange le matériau à base de sulfates de calcium aux fibres dans une proportion de 0,1 à 6 % de fibres avec de l'eau dans une quantité qui permette l'obtention d'un mélange facilement coulable ou projetable. Puis dans une deuxième étape on coule le mélange dans un moule. Ce moule est un caisson formant une empreinte parallélépipédique. La Demanderesse a constaté que les fibres se placent parallèlement à la surface externe de la cloison, ce qui permet d'assurer la régularité de la réflexion de la chaleur sur tout le revêtement ainsi qu'une orientation préférentielle des fibres pour l'obtention d'une bonne résistance mécanique. Les fibres se chevauchent les unes par rapport aux autres ce qui a permis au liant hydraulique de se répartir au-dessus et en dessous des fibres. Ainsi les fibres constituent une armature métallique qui renforce les propriétés mécaniques du revêtement. Le produit selon l'invention permet, en conséquence, de combiner une réflexion uniforme et un renforcement mécanique. En variante la densité de fibres est augmentée dans la couche de surface de manière à former un revêtement, auquel cas la fibre peut être supprimée au niveau du centre de l'épaisseur du panneau. La cloison est réalisée à une épaisseur de 1 à 15 cm, le matériau à base de sulfate de calcium peut être un mélange plâtre + eau de rhéologie suffisante permettant une mise en place aisée. Dans une troisième étape, cet ensemble moule + matériau est mûri en enceinte à 200C pendant 24 heures ou en température par exemple 500C 100 % HR (humidité relative) pendant 3 heures. REVENDICATIONS 1.- Produit composite, caractérisé en ce qu'il est constitué de la combinaison d'au moins un matériau à liant hydraulique avec des fibres métalliques élaborées en alliages métalliques amorphes à base de fer, de phosphore, de carbone et de chrome, du type suivant lequel on refroidit très rapidement un alliage métallique en phase liquide de manière à obtenir une structure vitreuse, la phase liquide étant préparée à partir de fonte, de phosphore et de chrome, en particulier les fibres sont en alliage amorphe ayant la composition suivante en pourcentage atomique : Cr : 1,5 à 8 ; C : 8 à 16 P : 4 à 12 ; Si : jusqu a 3,5 ; le reste étant du fer et le rapport P/C étant inférieur à 1. 2.- Produit selon la revendication 1, caractérisé en ce que le pourcentage de renfort en fibres métalliques en forme de ruban va de 0,1 à 6 %. 3.- Produit selon la revendication 1 ou 2, caractérisé en ce que le matériau à liant hydraulique est un micromortier de ciment. 4.- Produit selon la revendication 1 ou 2, caractérisé en ce que le matériau à liant hydraulique est à base de sulfate de calcium, tel que du plâtre. 5.- Procédé de fabrication d'un produit pouvant correspondre à l'une des revendications précédentes caractérisé en ce qu'il comporte des étapes dans lesquelles, on mélange un matériau à liant hydraulique et des fibres métalliques en forme de ruban discontinu, élaborées en alliages métalliques amorphes à base de fer, de phosphore, de carbone et de chrome, du type suivant lequel on refroidit très rapidement un alliage métallique en phase liquide de manière à obtenir une structure vitreuse, la phase liquide étant préparée à partir de fonte, de phosphore et de chrome, puis on projette ou on coule le mélange, ensuite on mûri le produit en ambiance humide. 6.- Utilisation du produit selon l'une quelconque des revendications 1 à 4 comme constituant d'un panneau ou d'un revêtement coupe-feu. 7.- Utilisation du produit selon l'une des revendications 1 à 4 comme constituant du revêtement ou d'un panneau apte à établir une barrière aux radiations visibles et/ou invisibles.